(57)【要約】【課題】鋳型を用いるよりも簡単に、金属粉末から補綴物を製造する方法を提供する。【解決手段】微結晶ワックスの微結晶、アルコールエトキシレート、および歯科用金属粉末を含む懸濁液を調製する。懸濁液中の金属粉末は、電気泳動によって歯型に沈着させ、歯型に冠４を形成する。歯型から取り外した冠４には、埋没材５を充填し、この埋没材５を、冠４を焼成するために、支持体６に固定する。冠４を焼成して得られる補綴用冠は、鋳型を用いて得られるものと同等の強度を有する。冠４は、焼成の際に、めっきを施した歯型上に留めたり、耐熱性粉末を充填した炉の中に置くなどして、安定させる。【選択図】図２
2008541890.tif 000002
【特許請求の範囲】
【請求項１】
歯科用金属粉末から補綴物を製造する方法であって、懸濁液中での電気泳動によって、歯型(１)に金属粉末からなる層を形成することにより、補綴物を所望の形状とし、かつこの形状を焼成によって安定化する際に、ａ）補綴物に支持体(６)を固定するか、ｂ）めっきを施した歯型上に補綴物を留めるか、またはｃ）充填材もしくは耐熱性の粉末を詰めた炉を用いることを特徴とする方法。
【請求項２】
前記懸濁液は、デンタルワックスの微結晶を３０〜６０重量％、分子鎖に14Ｃをほとんど含まないアルコールエトキシレートを５〜１０重量％、および水を３０〜６０重量％含むことを特徴とする請求項１記載の方法。
【請求項３】
前記歯型は、剥離材で覆われていることを特徴とする請求項１または２記載の方法。
【請求項４】
前記剥離材は、導電層であることを特徴とする請求項３記載の方法。
【請求項５】
前記金属粉末の粒径は、１〜１０μｍであることを特徴とする請求項１〜４のいずれかに記載の方法。
【請求項６】
前記電気泳動を、３０〜４０Ｖの電圧条件の下で行うことを特徴とする請求項１〜５のいずれかに記載の方法。
【請求項７】
前記電気泳動を、２０〜９０ｍＡの電流条件の下で行うことを特徴とする請求項１〜６のいずれかに記載の方法。
【請求項８】
前記歯科用金属の主たる材料として金を用いることを特徴とする請求項１〜７のいずれかに記載の方法。
【請求項９】
前記補綴物は、冠またはブリッジであることを特徴とする請求項１〜８のいずれかに記載の方法。
【請求項１０】
前記焼成を、真空下で行うか、または金属粉末に酸化防止層を形成した上で行うことを特徴とする請求項１〜９のいずれかに記載の方法。
【請求項１１】
前記焼成を、不活性ガスの雰囲気下で行うことを特徴とする請求項１〜１０のいずれかに記載の方法。
【請求項１２】
前記耐熱性の金属粉末は、金属酸化物の粉末と、酸素と結合する金属の粉末との混合物からなることを特徴とする請求項１〜１１のいずれかに記載の方法。
【請求項１３】
前記混合物は、アルミナ粉末およびグラファイト粉末からなることを特徴とする請求項１２記載の方法。
【発明の詳細な説明】
【技術分野】
【０００１】
本発明は、歯科用金属粉末から補綴物を製造する方法に関する。
【背景技術】
【０００２】
歯の補綴物を製造する際、ブリッジや金属冠の形状は、現在のところ、デンタルワックスを溶解し、歯型に合わせた鋳型に流し込むことによって決めている。金属を流し込む鋳型の空隙は、このデンタルワックスによってつくられる型を用いて形成される。しかし、この方法は、非常にコスト高であるため、金属粉末の焼成等によって所望形状の補綴物を得る試みがなされてきた。
【０００３】
特許文献１によれば、白金箔を歯型に正確に装着し、かつこの白金箔に接着剤を塗布する。ついで、この接着剤に、直径５０〜３００μｍのニッケル−クロム製の球状の被膜を接着し、さらに加熱して焼成を完了させる。焼成された補綴用冠は、白金箔から引き剥がす。
【０００４】
特許文献２によれば、金属粉末をプロピレングリコール等に懸濁させてペーストを調製し、耐熱性の歯型に塗布した後焼成する。金属粉末用の材料としては、特にチタンが適している。焼成の際に酸化から保護するため、ペーストの上に金属保護層（パラジウム製）を形成する。
【０００５】
他にも、レーザを用いて、金属粉末から、自由な形状の補綴用冠を焼成する方法が、特許文献３と４に記載されている。
【０００６】
しかし、上記の各方法は、いずれもコスト高であるため、最初に述べたデンタルワックスを溶解させる方法よりも優れているとはいいがたい。
【０００７】
２００４年になって、十分な強度を有するセラミック製の補綴用冠やブリッジを製造する際に、電気泳動が有効であることが分かった。この技術については、特許文献５〜９を参照してほしい。
【０００８】
上記の技術の目的は、セラミック製の補綴物を製造することである。しかし、この方法において、補綴物の材料として、歯科用金属粉末を用いることはできない。また、金属は導電性を有するため、電気泳動装置において短絡が生じることがあり、電気泳動によって金属粉末の補綴用冠を形成することは期待できない。
【特許文献１】フランス国特許出願公開第２６６０２２４号明細書
【特許文献２】米国特許出願公開第５３６２４３８号明細書
【特許文献３】欧州特許出願公開第１３５８８５５号明細書
【特許文献４】欧州特許出願公開第１０２１９９７号明細書
【特許文献５】国際公開第９９／５０４８０号パンフレット
【特許文献６】ドイツ国特許出願公開第１００２１４３７号明細書
【特許文献７】ドイツ国特許出願公開第１０１２７１４４号明細書
【特許文献８】ドイツ国特許出願公開第１０３３９６０３号明細書
【特許文献９】国際公開第２００４／４１１１３号パンフレット
【発明の開示】
【発明が解決しようとする課題】
【０００９】
本発明は、上記事情に鑑みてなされたものであり、歯科用金属粉末から補綴物を容易に製造しうる方法を提供することを目的としている。
【課題を解決するための手段】
【００１０】
本発明は、上記の目的のために、歯科用金属粉末から補綴物を製造する方法であって、懸濁液中での電気泳動によって、歯型に金属粉末からなる層を形成することにより、補綴物を所望の形状とし、かつこの形状を焼成によって安定化する際に、ａ）補綴物に支持体を固定するか、ｂ）めっきを施した歯型上に補綴物を留めるか、またはｃ）充填材もしくは耐熱性の粉末を詰めた炉を用いることを特徴とする方法を提供する。
【００１１】
前記懸濁液は、デンタルワックスの微結晶を３０〜６０重量％、分子鎖に14Ｃをほとんど含まないアルコールエトキシレートを５〜１０重量％、および水を３０〜６０重量％含むのが好ましい。
【００１２】
前記歯型は、剥離材で覆われているのが好ましい。
【００１３】
前記剥離材は、導電層であるのが好ましい。
【００１４】
前記金属粉末の粒径は、１〜１０μｍであるのが好ましい。
【００１５】
前記電気泳動は、３０〜４０Ｖの電圧条件の下で行うのが好ましい。
【００１６】
前記電気泳動は、２０〜９０ｍＡの電流条件の下で行うのが好ましい。
【００１７】
前記歯科用金属の主たる材料として金を用いるのが好ましい。
【００１８】
前記補綴物は、冠またはブリッジであるのが好ましい。
【００１９】
前記焼成は、真空下で行うか、または金属粉末に酸化防止層を形成した上で行うのが好ましい。
【００２０】
前記焼成は、酸化防止ガスの雰囲気下で行うのが好ましい。
【００２１】
前記耐熱性の金属粉末は、金属酸化物の粉末と、酸素と結合する金属の粉末との混合物からなるのが好ましい。
【００２２】
前記混合物は、アルミナ粉末およびグラファイト粉末からなるのが好ましい。
【発明の効果】
【００２３】
本発明によれば、歯科用金属粉末から補綴物を容易に製造しうる方法が提供される。
【発明を実施するための最良の形態】
【００２４】
以下に、本発明の好ましい実施形態を、図１と図２を参照して説明する。
【００２５】
図１は、電気泳動によって歯型に被膜を形成する公知の工程を模式的に示す。金（または銀）めっきを施された歯型１は、導電性の容器２に貯えられた、歯科用金属粉末を含む懸濁液３に浸漬される。懸濁液に電圧を印加すると、歯型に金属が沈着し、歯形の形状に対応する冠４が形成される。この工程については、以下に詳しく述べる。
【００２６】
石膏やこれと同等の性質をもつ材料から形成される歯型１は、薄い剥離材で被覆しておく。適当な剥離材は、ドイツ国特許出願公開第１９８１２６６４号明細書に記載されている。剥離材の上には、電気泳動用の導電性を確保するため、導電層（通常銀めっき）を形成する。
【００２７】
セラミック粉末の電気泳動とは対照的に、純水または概ね純粋な水は、金属粉末の電気泳動に用いる懸濁液を調製する際の液体としては好ましくない。金属粉末の電気泳動に用いる懸濁液を調製する際の液体としては、Petrolite D-900（Firma Baker Hughes社の登録商標）が、特に優れている。Petrolite D-900は、デンタルワックスの微結晶を３０〜６０重量％、分子鎖に14Ｃをほとんど含まないアルコールエトキシレートを５〜１０重量％、および水を３０〜６０重量％含んでいる。
【００２８】
金属粉末としては、Nicrobraz 135（Firma Wall Colmonoy 社の登録商標）を用いることができる。Nicrobraz 135は、ニッケルを、１．９％のホウ素、３．５％のケイ素、および最大で０．０６％の炭素と結合させたものであり、粒径は、２〜３μｍである。
【００２９】
Petrolite D-900と約２０重量％のNicrobraz 135から懸濁液を製造した後、３０〜４０Ｖの電圧と、２０〜９０ｍＡの電流の下で、歯型  １に冠４が形成されるまで、数秒間にわたって電気泳動を行う。剥離材があるために、冠４を破損することなく、歯型から引き離すことができる。
【００３０】
図２に示すように、冠４の内部には、充填材５を詰め、充填材５に支持体６を固定する。１１２５℃で８〜１０分間焼成すると、使用可能な補綴用冠が得られる。焼成温度は、材料によって異なるが、材料の溶解温度を上回ることはない。
【００３１】
冠４の安定手段は、必ずしも支持体６に限られない。めっきを施した歯型１を用いる際には、冠は、焼成の間、歯型上に留めることができる。この場合には、焼成の後、歯型を破壊する。歯型にめっきを施すのは、工程が複雑になり、形状が変わることもあるので注意を要する。
【００３２】
金属は、焼成の際に酸化を被るため、冠の焼成は、公知の酸化防止被膜で覆われた脚体によって支持しつつ、真空、アルゴンのような不活性ガス、もしくはセラミック粉末の雰囲気下で行う。
【００３３】
焼成を行う際の第３の態様は、冠を、充填材を詰めた炉に入れるというものである。冠は、その重量により、充填材の中に埋没する。炉は、オーブンの中で、焼成に付される。焼成の後は、冠を炉から取出し、充填材を取り除くだけで、容易に補綴用冠が得られる。
【００３４】
炉に詰めるものとしては、歯科技工士に公知の充填材の代わりに、耐熱性の粉末を用いることもできる。このような粉末としては、特に、アルミナと、グラファイトの含有量が５〜５０％のグラファイト粉末とからなる混合物が適している。粉末は、焼成の前に、ピストン等を用いて凝縮しておくのが好ましい。
【００３５】
本発明の方法における歯科用金属としては、特に金が適している。本発明の方法は、セラミック製の補綴物を電気泳動によって製造する際にも用いることができる。本発明の方法以外で、補綴用ブリッジを簡単に製造できるのは、上述の特許文献９に記載されている方法だけであると思われる。
【図面の簡単な説明】
【００３６】
【図１】電気泳動によって歯型に被膜を形成する工程を示す断面図である。
【図２】焼成中の補綴用冠を示す断面図である。
【符号の説明】
【００３７】
１  歯型
２  容器
３  懸濁液
４  冠
５  充填材
６  支持体
【図１】
2008541890.tif 000003
【図２】
2008541890.tif 000004
【国際調査報告】
2008541890.tif 000005
2008541890.tif 000006
2008541890.tif 000007
2008541890.tif 000008
2008541890.tif 000009
2008541890.tif 000010